(57)【要約】【解決手段】金属カーバイドと、該金属カーバイドをワンステップのプロセスによって合成する方法に関するものである。各種金属(例えば、Ｓｉ、Ｔｉ、Ｗ、Ｈｆ、Ｚｒ、Ｖ、Ｃｒ、Ｔａ、Ｂ、Ｎｂ、Ａｌ、Ｍｎ、Ｎｉ、Ｆｅ、Ｃｏ及びＭｏであり、これらに限定されるものではない)の酸化物を、球状又は繊維状のナノ構造カーボン前駆物質と物理的に混合し、９００〜１９００℃の温度まで誘導加熱して、金属酸化物をカーボンと反応させて、異なる金属カーバイドを生成するものである。このプロセスでは、得られた金属カーバイドの中でカーボン前駆物質は元の形態が維持される。得られたナノサイズの金属カーバイドは、高結晶性である。金属カーバイド製品は、高温熱電装置、量子井戸、光電子装置、半導体、防護服、装甲車、触媒等の用途に用いられ、アルミニウム及びその他合金に不連続補強材として用いられる。【選択図】図２
2008512341.tif 000002
【特許請求の範囲】
【請求項１】
金属酸化物とナノカーボン前駆物質とを反応させて得られた金属カーバイドコンポジション。
【請求項２】
金属酸化物は、Ｓｉ、Ｔｉ、Ｗ、Ｈｆ、Ｚｒ、Ｖ、Ｃｒ、Ｔａ、Ｂ、Ｎｂ、Ａｌ、Ｍｎ、Ｎｉ、Ｆｅ、Ｃｏ及びＭｏの金属酸化物からなる群から選択される請求項１のコンポジション。
【請求項３】
ナノカーボンは、球状又は繊維状のナノ構造カーボンである請求項１のコンポジション。
【請求項４】
球状カーボンの粒径は、８〜２００ｎｍの範囲である請求項３のコンポジション。
【請求項５】
フィラメント状カーボンの粒径は、１〜２００ｎｍの範囲である請求項３のコンポジション。
【請求項６】
金属酸化物とナノカーボン前駆物質は、９００〜１９００℃の温度範囲に誘導加熱される請求項１のコンポジション。
【請求項７】
金属酸化物とナノカーボンの加熱は、誘導炉の中で行われる請求項６のコンポジション。
【請求項８】
金属酸化物と、フィラメント状又は球状のナノカーボン前駆物質とを、９００〜１９００℃の誘導炉の中で反応させて得られた金属カーバイドコンポジション。
【請求項９】
得られた金属カーバイドは、高結晶性のフィラメント状ナノ金属カーバイドである請求項８のコンポジション。
【請求項１０】
金属カーバイドへの転換はほぼ完全に行われる請求項８のコンポジション。
【請求項１１】
ナノ金属カーバイドは、カーボン前記物質のサイズと形態を実質的に維持する請求項８のコンポジション。
【請求項１２】
金属酸化物は、Ｓｉ、Ｔｉ、Ｗ、Ｈｆ、Ｚｒ、Ｖ、Ｃｒ、Ｔａ、Ｂ、Ｎｂ、Ａｌ、Ｍｎ、Ｎｉ、Ｆｅ、Ｃｏ及びＭｏの金属酸化物からなる群から選択される請求項８のコンポジション。
【請求項１３】
金属酸化物をカーボン前駆物質と混合するステップ、得られた混合物を誘導炉の中で加熱するステップにより金属カーバイドを生成する方法であって、得られる金属酸化物は、酸素を残存させることなく、ＭＯｘから完全に転換される方法。
【請求項１４】
金属酸化物とナノカーボン前駆物質は、９００〜１９００℃の温度範囲に誘導加熱される請求項１３の方法。
【請求項１５】
連続的プロセスにより行われる請求項１３の方法。
【請求項１６】
金属カーバイドを生成する方法であって、
(a) 金属酸化物を供給するステップ、
(b) 前記金属酸化物をナノカーボン前駆物質と混合するステップ、
(c) 得られた混合物を、誘導炉の中で、９００〜１９００℃の温度で加熱するステップ、
(d) 加熱中、不活性ガスを混合物に導入するステップ、
(e) 加熱サイクルの終わりに、得られた金属カーバイドを集めるステップ、
(f) ステップ(a)乃至(e)を連続的プロセスとして繰り返すステップ、
を含んでいる方法。
【請求項１７】
金属カーバイドを生成する方法であって、
(a) 金属酸化物を供給するステップ、
(b) 前記金属酸化物をナノカーボン前駆物質と混合するステップ、
(c) 得られた混合物を、誘導炉の中で、９００〜１９００℃の温度で３０分未満の時間、加熱するステップ、
(d) 加熱中、不活性ガスを混合物に導入するステップ、
(e) 加熱サイクルの終わりに、得られた金属カーバイドを集めるステップ、
(f) ステップ(a)乃至(e)を連続的プロセスとして繰り返すステップ、
を含んでいる方法。
【請求項１８】
得られた金属カーバイドは、高温熱電装置に適用される請求項１７の方法。
【請求項１９】
得られた金属カーバイドは、量子井戸に適用される請求項１７の方法。
【請求項２０】
得られた金属カーバイドは、光電子装置に適用される請求項１７の方法。
【請求項２１】
得られた金属カーバイドは、半導体に適用される請求項１７の方法。
【請求項２２】
得られた金属カーバイドは、防護具(armour)に適用される請求項１７の方法。
【請求項２３】
得られた金属カーバイドは、触媒に適用される請求項１７の方法。
【請求項２４】
触媒は、水素化触媒、脱水素触媒、改質触媒、脱窒素触媒及び脱硫触媒を含んでいる請求項２３の方法。
【請求項２５】
得られた金属カーバイドは、不連続補強剤に適用される請求項１７の方法。
【請求項２６】
得られた金属カーバイドは、構造補強材に適用される請求項１７の方法。
【請求項２７】
得られた金属カーバイドは、耐摩耗性を向上させるために用いられる請求項１７の方法。
【請求項２８】
得られた金属カーバイドは、耐食性をもたらすために用いられる請求項１７の方法。
【請求項２９】
得られた金属カーバイドは、高温安定性を向上させるために用いられる請求項１７の方法。
【請求項３０】
得られた金属カーバイドは、放射線抵抗性をもたらすために用いられる請求項１７の方法。
【請求項３１】
得られた金属カーバイドは、熱伝導性を向上させるために用いられる請求項１７の方法。
【請求項３２】
実質的に記載され開示された発明。
【発明の詳細な説明】
【技術分野】
【０００１】
＜関連出願の記載＞
本願は、２００４年９月９日に出願された米国特許出願第１０／９３７,０４３号の優先権を主張し、前記出願は参照を以て本願に組み入れられる。
【０００２】
＜発明の分野＞
本発明は、金属カーバイドの製造に関するものである。より具体的には、本発明は、複数種類のカーボン材料から、ワンステップのプロセスで金属カーバイドを生成することに関するものであり、新規な誘導加熱工程を利用することにより、金属酸化物がカーボン源と化合されて、金属カーバイドに転換される。
【背景技術】
【０００３】
＜発明の背景＞
現在の技術では、金属カーバイドは、一般的には、複数ステップのプロセスで製造されており、第１ステップでは、炭素含有ガスから熱分解で得られた炭素を、金属酸化物の上に堆積させる。炭素と金属酸化物の複合物は、次に、１２００℃以上の高温で数時間以上抵抗加熱することにより、不活性雰囲気中で還元され、金属カーバイドが得られる。
従来技術の中に、ワンステップのプロセスを開示したものがある(J.Mat.Sci33(1998)1049-1055)。しかしながら、この文献は、抵抗加熱を用いており、反応時間が長い。従来のこれらの方法では、得られた金属カーバイドの粒子サイズは、開始物質の粒子サイズよりも大きい。また、生成物をＥＤＳ分析すると酸素の残留が検出され、これは、転換が完全に行われていないことを意味する。
【０００４】
この明細書で使用される語について、次のとおり定義する。
１．「形態(morphology)」という語は、生成された金属カーバイドにおける炭素系反応物質のサイズ及び形状を記載するのに用いられる。
２．「ＴＥＭ(Transmission Electron Microscopy)」は、形態を描写するために用いられる。
３．「ＸＲＤ(X-Ray Diffraction)」は、結晶の構造と相を規定するために用いられる。
４．「ＳＴＥＭＥＤＳ、ＥＤＳ(Electron Diffraction Spectroscopy)」は、微小元素分析に用いられる。
発明者らの実験プロセスにおいて、発明者らは、カーボンコア上に金属カーバイドコーティングが得られるものと考えている。以下に説明するように、予期され得なかった結果として、全体が金属カーバイドからなり、カーボン前駆物質の形態が保持されたコンポジション(composition)が得られたのは注目されるべきである。
【発明の開示】
【０００５】
＜発明の概要＞
本発明は、ワンステップのプロセスにより、金属カーバイドを合成する方法を提供するもので、各種金属(例えば、Ｓｉ、Ｔｉ、Ｗ、Ｈｆ、Ｚｒ、Ｖ、Ｃｒ、Ｔａ、Ｂ、Ｎｂ、Ａｌ、Ｍｎ、Ｎｉ、Ｆｅ、Ｃｏ及びＭｏであり、これらに限定されるものではない)の酸化物を、球状(２０ｎｍ)又は繊維状(６０ｎｍ)のナノ構造カーボン前駆物質と物理的に混合し、９００〜１９００℃の温度まで誘導加熱することにより、金属酸化物をカーボンと反応させて、異なる金属カーバイドを生成するものである。このプロセスでは、得られた金属カーバイドの中でカーボン前駆物質は元の形態が維持される。得られたナノサイズの金属カーバイド製品は、高結晶性である。これら粒子の多くは、金属カーバイドの単結晶である。このプロセスでは、金属カーバイドへの転換率は８０％よりも高く、残部は転換されていない過剰カーボンである。
【０００６】
他の実施例では、ナノ構造のＳｉＣ(及びその他カーバイド)が、アルミニウム及びその他合金における不連続補強材(discontinuous reinforcement)として用いられる。その際、ナノ構造のＳｉＣは、ナノサイズの球状カーバイドであり、応力集中を最小にする。また、枝分かれした(branched)ナノサイズのカーバイド粒(aggregates)の形状は、中強度又は高強度のカーボンブラック粒と同じであり、クラック経路の曲がりを大きくして、クラックをトラップする。
【０００７】
それゆえ、本発明の主たる目的は、高結晶性でフィラメント状のナノサイズ金属カーバイドを作ることである。
本発明のさらなる目的は、得られた金属カーバイドの中でカーボン前駆物質の形態が保持されるナノサイズ金属カーバイドを作ることである。
本発明のさらなる目的は、誘導加熱工程により、金属カーバイドを作るプロセスを提供することである。
本発明のさらなる目的は、ＭＯｘを金属カーバイドに完全に転換させることであり、この完全な転換は、ＥＤＳによりＯが存在しないこと、及び、ＸＲＤにより他のいかなる相も存在しないことによって確認される。
本発明のさらなる目的は、半連続的プロセス又は連続的プロセスにより、金属カーバイドを作ることである。
本発明のさらなる目的は、これまでの金属カーバイドが適用されたところではどこにでも使用可能な金属カーバイドを提供することである。
本発明のさらなる目的は、水素化触媒の貴金属の代替になり得る金属カーバイドを提供することである。
本発明のさらなる目的は、ナノサイズのフィラメント状カーバイドを提供することであり、サイズの問題で従来の金属カーバイドでは使用できなかった特定のナノサイズの用途に用いられることができる。
【０００８】
本発明のさらなる目的は、限定するものではないが、高温の熱電装置、量子井戸、光電子装置、半導体、防護服(body armour)、装甲車(vehicle armour)、触媒、不連続補強剤(discontinuos reinforcement agents)、構造補強材等の用途に用いられる金属カーバイドを提供することであり、耐摩耗性を向上させ、耐食性をもたらし、高温安定性を向上させ、放射線抵抗性をもたらし、熱伝導性を向上させるものである。
本発明のさらなる目的は、アルミニウム及びその他合金に不連続補強剤を存在させることにより、応力集中が最小の金属カーバイド製品、及び、枝別れしたナノサイズのカーボン粒によりクラック経路の曲がりを増やしてクラックをトラップすることのできる金属カーバイド製品を提供することである。
【０００９】
＜好ましい実施例の詳細な説明＞
カーボン材料から金属カーバイドの生成をワンステップで行なうプロセスを、図１〜図１１及び表１を参照して説明する。前述したように、本発明は、金属カーバイドの中でも、例えば、シリコンカーバイド、チタンカーバイド及びモリブデンカーバイドの合成方法に関するものである。このプロセスは、ワンステップで行われ、各種金属(例えば、Ｓｉ、Ｔｉ、Ｗ、Ｈｆ、Ｚｒ、Ｖ、Ｃｒ、Ｔａ、Ｂ、Ｎｂ、Ａｌ、Ｍｎ、Ｎｉ、Ｆｅ、Ｃｏ、Ｍｏ)の酸化物が、球状又はフィラメント状の異なるナノ構造カーボンと物理的に混合される。球状カーボンの粒径は、８〜２００ｎｍの範囲であり、フィラメント状カーボンの直径は、１〜２００ｎｍの範囲である。混合物は誘導加熱により、９００〜１９００℃の間の温度に加熱され、金属酸化物はカーボンと反応して、金属カーバイドが生成される。このプロセスを用いて得られた金属カーバイドでは、カーボン前駆物質の元の形態が維持される。得られたカーバイドは、高結晶性である。このプロセスでは、金属カーバイドへの転換率は８０％よりも高く、残部は転換されていない過剰カーボンである。
【００１０】
次に示す実施例は、シリコン酸化物とナノカーボン前駆物質の化合例(実施例１)、チタン酸化物とナノカーボン前駆物質の化合例(実施例２)、モリブデン酸化物とナノカーボン前駆物質の化合例(実施例３)、硼素酸化物とナノカーボン前駆物質の化合例(実施例４)である。
【実施例】
【００１１】
＜実験１＞
ＳｉＯ2 ＋３Ｃ− → ＳｉＣ ＋ ２ＣＯ
二酸化珪素１０ｇと、前駆物質としてのナノカーボン６ｇを使用し、炭化珪素粉末を合成した。ＳｉＯ2粉末は、平均粒径約４０ｎｍ、比表面積５ｍ2／ｇである。カーボン源は、カーボンブラック(ＣＤＸ９７５、２５３ｍ2／ｇ、平均粒径２１ｎｍ)又はフィラメント状ナノカーボン(６８.５ｍ2／ｇ、平均粒径７０ｎｍ)を用いた。最初に、カーボン源と二酸化珪素がよく混ざるまで、へら又はボールミルを使って物理的に混合した。その混合物を黒鉛るつぼの中に入れて、次に、内部に誘導コイルが配備された石英容器の中に装入した。石英容器は、１ＳＬＭ流量のＡｒガスでパージした。３０分間パージを行なった後、黒鉛るつぼの温度を３０分間以上かけて１４００℃まで上昇させ、所定温度に保持した。保持時間は１５分より短い。次に、Ａｒを流しながら、黒鉛るつぼを冷却した。得られた試料をＸＲＤパターンで調べたところ、生成した粉末粒子は、六方晶単相(hexagonal single phase)の炭化珪素粒子であった。透過電子顕微鏡で観察すると、カーボンブラック由来生成物の粒子サイズは２０〜１００ｎｍであった。一方、フィラメント状ナノカーボンは完全に炭化珪素に転換されており、その炭化珪素の形態は、カーボン前駆物質と一致する。生成した炭化珪素の熱重量分析(残留カーボンを除去する)を行なったところ、約９５％の転換が確認された。ＳＴＥＭＥＤＳにより、炭化珪素粒子の純度は非常に高いことが確認された。
【００１２】
＜実験２＞
ＴｉＯ2 ＋ ３Ｃ− → ＴｉＣ ＋ ２ＣＯ
二酸化チタン１３.３３ｇと、前駆物質としてのナノカーボン６ｇを使用し、炭化チタン粉末を合成した。ＴｉＯ2粉末は、平均粒径約３２ｎｍ、比表面積４５ｍ2／ｇである。カーボン源は、カーボンブラック(ＣＤＸ９７５、２５３ｍ2／ｇ、平均粒径２１ｎｍ)又はフィラメント状ナノカーボン(６８.５ｍ2／ｇ、平均粒径７０ｎｍ)を用いた。最初に、カーボン源と二酸化チタンがよく混ざるまで、へら又はボールミルを使って物理的に混合した。その混合物を黒鉛るつぼの中に入れて、次に、内部に誘導コイルが配備された石英容器の中に装入した。石英容器は、１ＳＬＭ流量のＡｒガスでパージした。３０分間パージを行なった後、黒鉛るつぼの温度を３０分以上かけて１４００℃まで上昇させ、所定温度に保持した。保持時間は１５分より短い。次に、Ａｒを流しながら、黒鉛るつぼを冷却した。得られた試料をＸＲＤパターンで調べたところ、生成された粉末粒子は、立方晶単相(cubic single phase)の炭化チタン粒子であった。透過電子顕微鏡で観察すると、カーボンブラック由来生成物の粒子サイズは２０〜１００ｎｍであった。一方、フィラメント状ナノカーボンは完全に炭化チタンに転換されており、その炭化チタンの形態は、カーボン前駆物質と一致する。ＳＴＥＭＥＤＳにより、炭化チタン粒子の純度は非常に高いことが確認された。
【００１３】
＜実験３＞
Ｍｏ2Ｏ3 ＋ ４Ｃ− → Ｍｏ2Ｃ ＋ ３ＣＯ
二酸化モリブデン２４ｇと、前駆物質としてのナノカーボン６ｇを使用し、炭化モリブデン粉末を合成した。Ｍｏ2Ｏ3粉末は、平均粒径約２０〜４０ｎｍ、比表面積４８ｍ2／ｇである。カーボン源は、カーボンブラック(ＣＤＸ９７５、２５３ｍ2／ｇ、平均粒径２１ｎｍ)又はフィラメント状ナノカーボン(６８.５ｍ2／ｇ、平均粒径７０ｎｍ)を用いた。最初に、カーボン源とモリブデン酸化物がよく混ざるまで、へら又はボールミルを使って物理的に混合した。その混合物を黒鉛るつぼの中に入れて、次に、内部に誘導コイルが配備された石英容器の中に装入した。石英容器は、１ＳＬＭ流量のＡｒガスでパージした。３０分間パージを行なった後、黒鉛るつぼの温度を３０分以上かけて１３５０℃まで上昇させ、所定温度に保持した。保持時間は１５分より短い。次に、Ａｒを流しながら、黒鉛るつぼを冷却した。得られた試料をＸＲＤパターンで調べたところ、生成された粉末粒子は、六方晶単相の炭化モリブデン粒子であった。透過電子顕微鏡で観察すると、カーボンブラック由来生成物の粒子サイズは２０〜１００ｎｍであった。一方、フィラメント状ナノカーボンは完全に炭化モリブデンに転換されており、その炭化モリブデンの形態は、カーボン前駆物質と一致する。ＳＴＥＭＥＤＳにより、炭化モリブデン粒子の純度は非常に高いことが確認された。
【００１４】
＜実験４＞
２Ｂ2Ｏ3 ＋ ７Ｃ− → Ｂ4Ｃ ＋ ６ＣＯ
酸化硼素１４ｇと、前駆物質としてのナノカーボン８.４ｇを使用し、炭化硼素粉末を合成した。Ｂ2Ｏ3粉末は、平均粒径約４０ｎｍ、比表面積５ｍ2／ｇである。カーボン源は、カーボンブラック(ＣＤＸ９７５、２５３ｍ2／ｇ、平均粒径２１ｎｍ)又はフィラメント状ナノカーボン(６８.５ｍ2／ｇ、平均粒径７０ｎｍ)を用いた。最初に、カーボン源と酸化硼素がよく混ざるまで、へら又はボールミルを使って物理的に混合した。その混合物を黒鉛るつぼの中に入れて、次に、内部に誘導コイルが配備された石英容器の中に装入した。石英容器は、１ＳＬＭ流量のＡｒガスでパージした。３０分間パージを行なった後、黒鉛るつぼの温度を３０分間以上かけて１３００℃まで上昇させ、所定温度に保持した。保持時間は１５分より短い。次に、Ａｒを流しながら、黒鉛るつぼを冷却した。得られた試料をＸＲＤパターンで調べたところ、生成された粉末粒子は、六方晶単相の炭化硼素粒子であった。透過電子顕微鏡で観察すると、カーボンブラック由来生成物の粒子サイズは２０〜１００ｎｍであった。一方、フィラメント状ナノカーボンは完全に炭化硼素に転換されており、その炭化硼素の形態は、カーボン前駆物質と一致する。
【００１５】
次に図１乃至図１１及び表１を参照すると、図１は、本発明に関する化学反応及び反応条件を示している。
ｘＣ ＋ ＭyＯ(x-1) → ＭYＣ ＋ (ｘ−１)ＣＯ
ここで、Ｍは、Ｓｉ、Ｂ、Ｔａ、Ｚｒ、Ｃｒ、Ｖ、Ｗ、Ｈｆ、Ｔｉ及びＭｏからなる群から選択されるが、これらに限定されるものではない。この反応では、金属酸化物とナノカーボンの均一混合物を９００℃〜１９００℃に誘導加熱し、不活性ガスを流した状態で、その温度で１〜３０分間保持する必要がある。
【００１６】
図１に示す金属カーバイドの生成方法について、図２はバッチ法、図３は半連続的方法を示している。図２に示された装置は、実験１〜４で使用されたものである。
図２は、バッチモードで実施した金属カーバイドの実験プロセスを模式的に示したものである。図２を参照すると、アルゴンガスは矢印(12)の如く石英製反応器(14)に入る。石英製反応器(14)は、産業上一般的に知られているタイプのもので、黒鉛るつぼ(16)が収容され、誘導コイル(18)に取り囲まれている。金属酸化物とカーボンの混合物(20)は、黒鉛るつぼ(16)の中に入れられる。混合物は、誘導コイル(18)により、９００〜１９００℃の温度に加熱される。アルゴンガスは、矢印(22)の如く排出され、得られた金属カーバイドは、るつぼ(16)の中にあり、後で集められる。
【００１７】
図３は、金属カーバイドの生成方法について、半連続的方法又は連続的方法を模式的に説明する図である。図示の如く、金属カーバイド粉末は、石英製反応器(14)を用いて、半連続的に合成されることができる。石英製反応器(14)は黒鉛るつぼ(16)を含んでおり、該るつぼの中に金属酸化物とカーボンの混合物(20)が入れられる。図２と同じように、石英製反応器(14)には、混合物を加熱するための誘導コイル(18)が周囲を取り囲んでいる。しかし、図３に示される半連続的方法では、フィーダ(30)が配備されており、該フィーダには、予め混合された金属酸化物とカーボン前駆物質(31)が入れられている。金属酸化物とカーボン源(31)の混合物が入れられたフィーダ(30)にはアルゴンガス(矢印(12))が導入されており、混合物は、空気圧で黒鉛るつぼ(16)に運ばれる。黒鉛るつぼ(16)の中で、混合物は、誘導コイル(18)によって所望温度の９００〜１９００℃まで加熱され、所望温度で１〜３０分間保持される。捕集器(34)が配備されており、得られた金属カーバイドは、るつぼ(16)から真空ライン(35)を通って捕集器(34)に運ばれる。石英製反応器は、１ＳＬＭ流量のアルゴンガス(12)でパージされる。このプロセスは繰り返して行われることができ、反応器系を開けることなく、金属カーバイドが半連続的に生成される。
【００１８】
図４乃至図９は透過顕微鏡写真であり、図４及び図６は、実験１〜４に使用されたカーボン反応物質、図５及び図７乃至図９は、実験１〜４で生成したカーバイド製品の形態を示している。
図４は、前述の実験で前駆物質として使用されたナノカーボンブラックの形態のＴＥＭ像である。このカーボンブラックは、ＣＤＸ−９７５(コロンビア ケミカルズカンパニー製)で、平均粒径は２１ｎｍである。
図５は、図４に示すカーボンブラックを用いて生成された実験４の炭化硼素(Ｂ4Ｃ)のＴＥＭ像である。
図６は、実験１〜４で前駆物質として使用されたカーボンナノファイバーのＴＥＭ像である。このカーボンナノファイバーは、窒素表面積が６８ｍ2／ｇ及び平均繊維径が７０ｎｍである。
図７は、図６に示すカーボンナノファイバーを用いて生成された実験３の炭化モリブデンファイバーのＴＥＭ像である。ファイバー表面にＭｏ2Ｃ結晶が付着していることに注目されるべきである。
図８は、図６に示すカーボンブラックを用いて生成された実験１のＳｉＣファイバーのＴＥＭ像である。ＳＴＥＭ／ＥＤＡＸ分析結果では、酸素の残留は全く認められなかった。これは、炭化物に完全に転換したことを表すものである。
図９は、図６に示すカーボンブラックを用いて生成された実験２のＴｉＣファイバーのＴＥＭ像である。ＳＴＥＭ／ＥＤＡＸ分析結果では、酸素の残留は全く認められなかった。これは、炭化物に完全に転換したことを表すものである。
【００１９】
実験１乃至４の試料について、“ＸＲＤスペクトルのメジャー相とマイナー相の同定”というＸＲＤ分析を実施した。３種類の試料(Ａ−３１０７７，Ａ−３１０７８，Ａ−３１０７９)は、カーボンブラック(ＣＤＸ９７５，Ａ０２７２７６)に由来する種類の異なる金属カーバイドである。また、試料(Ａ−３１０８０，Ａ３１０８１及びＡ３１０８２)は、カーボンナノファイバー(試料Ａ−３０８８７)に由来する金属カーバイドである。カーボンブラック由来の金属カーバイドのＸＲＤスペクトルは、図１０に示されている。一方、ファイバー由来のＸＲＤスペクトルは図１１に示されている。ピークが一致しており、これは、２種類の出発物質から生成されるカーバイド相に差異がないことを示している。図１０及び図１１のＸＲＤスペクトルの結果について、メジャー(主要)成分とマイナー成分のリスティングを表１に示している。これらの結果は、開始物質から夫々のカーバイドへ略完全に転換されたことを示している。
【００２０】
【表１】
2008512341.tif 000003
【００２１】
前述の実施例は単なる例示であって、本発明の範囲は、特許請求の範囲によってのみ限定される。
【図面の簡単な説明】
【００２２】
【図１】本発明の金属カーバイドの生成に関する化学反応及び反応条件を説明する図である。
【図２】本発明の金属カーバイド製造装置の概略説明図である。
【図３】半連続的プロセスで金属カーバイドの生成及び収集する、本発明の金属カーバイド製造装置の概略説明図である。
【図４】本発明のプロセスに用いられるカーボンブラック前駆物質の形態を示すＴＥＭである。
【図５】本発明の実施例で、カーボンブラックから合成されたＢ4ＣのＴＥＭである。
【図６】本発明のプロセスに用いられるカーボンナノファイバー前駆物質の形態を示すＴＥＭである。
【図７】本発明のプロセスによって生成された炭化モリブデンのＴＥＭである。
【図８】本発明のプロセスによって生成されたＳｉＣファイバーの表面にあるＳｉＣ結晶のＴＥＭである。
【図９】本発明のプロセスによって生成されたＴｉＣのＴＥＭである。
【図１０】カーボンブラックに由来する金属カーバイドであって、本発明のプロセスによって生成された金属カーバイドのＸＲＤスペクトルを示す図である。
【図１１】カーボンナノファイバーに由来する金属カーバイドであって、本発明のプロセスによって生成された金属カーバイドのＸＲＤスペクトルを示す図である。
【図１】
2008512341.tif 000004
【図２】
2008512341.tif 000005
【図３】
2008512341.tif 000006
【図４】
2008512341.tif 000007
【図５】
2008512341.tif 000008
【図６】
2008512341.tif 000009
【図７】
2008512341.tif 000010
【図８】
2008512341.tif 000011
【図９】
2008512341.tif 000012
【図１０】
2008512341.tif 000013
【図１１】
2008512341.tif 000014
【国際調査報告】
2008512341.tif 000015
2008512341.tif 000016
2008512341.tif 000017